(57)【要約】【課題】表面平滑性及び耐久性に優れる薄膜化されたバックコート層を有し、電磁変換特性に優れる高容量化された磁気記録媒体を提供する。【解決手段】非磁性支持体と、非磁性支持体の一方の面上の下層非磁性層と、下層非磁性層上の上層磁性層と、非磁性支持体の他方の面上のバックコート層とを少なくとも有する磁気記録媒体であって、前記下層非磁性層は、カーボンブラック、カーボンブラック以外の非磁性無機粉末、及び結合剤樹脂材料を少なくとも含み、前記上層磁性層は、強磁性粉末、及び結合剤樹脂材料を少なくとも含み、前記バックコート層は、カーボンブラック、カーボンブラック以外の非磁性無機粉末、リン酸エステルアミン塩、及び結合剤樹脂材料としてのニトロセルロース樹脂を少なくとも含み、０．３〜０．８μｍの厚さを有する、磁気記録媒体。【選択図】なし【特許請求の範囲】
【請求項１】
非磁性支持体と、非磁性支持体の一方の面上の下層非磁性層と、下層非磁性層上の上層磁性層と、非磁性支持体の他方の面上のバックコート層とを少なくとも有する磁気記録媒体であって、
前記下層非磁性層は、カーボンブラック、カーボンブラック以外の非磁性無機粉末、及び結合剤樹脂材料を少なくとも含み、
前記上層磁性層は、強磁性粉末、及び結合剤樹脂材料を少なくとも含み、
前記バックコート層は、カーボンブラック、カーボンブラック以外の非磁性無機粉末、リン酸エステルアミン塩、及び結合剤樹脂材料としてのニトロセルロース樹脂を少なくとも含み、０．３〜０．８μｍの厚さを有する、磁気記録媒体。
【請求項２】
前記バックコート層において、バックコート層を構成するカーボンブラック及びカーボンブラック以外の非磁性無機粉末の合計１００質量部に対して、リン酸エステルアミン塩１〜８質量部が含まれている、請求項１に記載の磁気記録媒体。
【発明の詳細な説明】
【技術分野】
【０００１】
本発明は、磁気記録媒体に関し、より詳しくは、表面平滑性及び耐久性に優れる薄膜化されたバックコート層を有し、電磁変換特性に優れる高容量化された磁気記録媒体に関する。
【背景技術】
【０００２】
従来より、磁気記録媒体は、非磁性支持体の一方の面上に磁性層を有し、前記非磁性支持体の他方の面上に走行耐久性向上等のためにバックコート層を有する。
【０００３】
近年、記録データ量の増大に対応すべく、磁気記録媒体の高密度記録化が求められている。高密度記録化のために記録波長が短波長化され、磁性層が薄膜化されている。また、記録波長の短波長化に伴い、スペーシングロスの観点から、磁性層表面はより平滑であることが要求される。
【０００４】
磁性層が薄膜化されると、磁性層表面に支持体の表面粗さが反映して磁性層表面の平滑性が損なわれ、電磁変換特性が悪化する。このため、支持体表面に下塗り層としての非磁性層を設け、これを介して磁性層が設けられる。
【０００５】
特開２００１−３４４７３７号公報には、磁気記録媒体について、非磁性層がカルボン酸アミン塩及びリン酸エステルアミン塩から選択される少なくとも１種のアニオン性界面活性剤で処理されたカーボンブラックを含有することが開示されている。
【０００６】
特開２００２−３１２９２２号公報には、磁気記録媒体について、磁性層がカルボン酸アミン塩及びリン酸エステルアミン塩から選択される少なくとも１種のアニオン性界面活性剤で処理された強磁性粉末を含有することが開示されている。
【０００７】
【特許文献１】特開２００１−３４４７３７号公報
【特許文献２】特開２００２−３１２９２２号公報
【発明の開示】
【発明が解決しようとする課題】
【０００８】
また、近年の磁気記録媒体の高容量化に伴い、磁気テープにおいては、１巻あたりに収容されるテープ長さを長くするため、テープ全厚さを薄くする必要がある。そのため、上述した磁性層の薄膜化のみならず、非磁性支持体として、ＰＥＮ（ポリエチレンナフタレート）、ＰＡ（ポリアミド）、ＰＩ（ポリイミド）、ＰＡＩ（ポリアミドイミド）等の樹脂フィルムを使用して支持体を薄くし、且つ、非磁性層、及びバックコート層の各層についても薄膜化を行う必要がある。
【０００９】
一方で、磁性層表面の平滑性を維持するためには、巻回状態において磁性層表面と接するバックコート層表面の平滑性、及び表面の平滑性を維持するために走行耐久性を高める必要がある。
【００１０】
すなわち、バックコート層については、薄膜化と同時に、表面の平滑性及び走行耐久性の向上が要求される。
【００１１】
ところが、バックコート層を単に薄膜化すると、非磁性支持体裏面の顔料による突起が薄膜化されたバックコート層表面から突き出すことがある。あるいは、バックコート層表面から突き出すことはなくても、非磁性支持体裏面の突起が薄膜化されたバックコート層表面を粗くしてしまう。このようにバックコート層表面の平滑性が損なわれると、巻回状態においてバックコート層表面と接する磁性層表面を粗くしてしまう。磁性層表面の平滑性が損なわれると、電磁変換特性が悪化する。
【００１２】
さらに、バックコート層には、テープの幅方向断面において磁性層側が凸、バックコート層側が凹になるようにテープの形状を維持する機能（いわゆるカッピング特性）も要求される。カッピング特性を発現するには通常、バックコート層塗料中の結合剤樹脂の硬化収縮が用いられる。ニトロセルロース樹脂などの硬化収縮の大きい結合剤樹脂を用いると、カッピングが強く発現されるので、バックコート層を薄くしてカッピング特性を適性に保つことが必要となる。しかしながら、上述したように、バックコート層を単に薄膜化することはできない。
【００１３】
本発明の目的は、表面平滑性及び耐久性に優れる薄膜化されたバックコート層を有し、電磁変換特性に優れる高容量化された磁気記録媒体を提供することにある。
【課題を解決するための手段】
【００１４】
本発明者らは、バックコート層用塗料において、結合剤樹脂材料としてのニトロセルロース樹脂を用いて且つリン酸エステルアミン塩を含有させることにより、バックコート層のカッピング特性を適性に保ち且つ非磁性支持体裏面の顔料による突起を隠蔽して、バックコート層の薄膜化を図りながら、表面平滑性及び耐久性を向上させることができることを見いだした。
【００１５】
本発明には、以下の発明が含まれる。
（１）  非磁性支持体と、非磁性支持体の一方の面上の下層非磁性層と、下層非磁性層上の上層磁性層と、非磁性支持体の他方の面上のバックコート層とを少なくとも有する磁気記録媒体であって、
前記下層非磁性層は、カーボンブラック、カーボンブラック以外の非磁性無機粉末、及び結合剤樹脂材料を少なくとも含み、
前記上層磁性層は、強磁性粉末、及び結合剤樹脂材料を少なくとも含み、
前記バックコート層は、カーボンブラック、カーボンブラック以外の非磁性無機粉末、リン酸エステルアミン塩、及び結合剤樹脂材料としてのニトロセルロース樹脂を少なくとも含み、０．３〜０．８μｍの厚さを有する、磁気記録媒体。
【００１６】
（２）  前記バックコート層において、バックコート層を構成するカーボンブラック及びカーボンブラック以外の非磁性無機粉末の合計１００質量部に対して、リン酸エステルアミン塩１〜８質量部が含まれている、上記（１）に記載の磁気記録媒体。
【００１７】
（３）  リン酸エステルアミン塩は、重量平均分子量１００００〜５００００を有するものである、上記（１）又は（２）に記載の磁気記録媒体。
【００１８】
（４）  リン酸エステルアミン塩は、酸価１０〜５０ＫＯＨｍｇ／ｇ、及びアミン価１０〜５０ＫＯＨｍｇ／ｇを有するものである、上記（１）〜（３）のうちのいずれかに記載の磁気記録媒体。
【００１９】
（５）  前記バックコート層において、ニトロセルロース樹脂の含有量は、バックコート層を構成するカーボンブラック及びカーボンブラック以外の非磁性無機粉末の合計１００質量部に対して、５０〜２００質量部である、上記（１）〜（４）のうちのいずれかに記載の磁気記録媒体。
【００２０】
（６）  前記磁気記録媒体は４．０〜７．０μｍの厚さを有する、上記（１）〜（５）のうちのいずれかに記載の磁気記録媒体。
磁気記録媒体。
【００２１】
（７）  前記磁気記録媒体は−１．５０ｍｍ〜−０．１０ｍｍのカッピング値（マイナスの値は磁性層側が凸状であることを意味する）を有する、上記（１）〜（６）のうちのいずれかに記載の磁気記録媒体。
【発明の効果】
【００２２】
本発明によれば、磁気記録媒体は、バックコート層に結合剤樹脂材料としてのニトロセルロース樹脂と、リン酸エステルアミン塩とを含有している。バックコート層用塗料に結合剤樹脂材料としてのニトロセルロース樹脂を用いて且つリン酸エステルアミン塩を含有させることにより、バックコート層の厚さを０．３〜０．８μｍの範囲とした場合において、バックコート層のカッピング特性を適性に保ち且つ非磁性支持体裏面の突起を隠蔽しすることができ、バックコート層の薄膜化を達成しながら、表面平滑性及び走行耐久性を得ることができる。その結果、巻回状態においてバックコート層表面と接する磁性層表面の平滑性が維持され、電磁変換特性に優れる磁気記録媒体が提供される。
【発明を実施するための最良の形態】
【００２３】
本発明の磁気記録媒体は、非磁性支持体と、非磁性支持体の一方の面上の下層非磁性層と、下層非磁性層上の上層磁性層と、非磁性支持体の他方の面上のバックコート層とを少なくとも有する。下層非磁性層は例えば厚さ０．３〜２．５μｍであり、上層磁性層は例えば厚さ０．０３〜０．３０μｍであり、バックコート層は厚さ０．３〜０．８μｍであり、磁気記録媒体の全厚さは好ましくは４．０〜７．０μｍである。なお、上層磁性層上に潤滑剤塗膜や磁性層保護用の各種塗膜などが必要に応じて設けられてもよい。また、非磁性支持体の磁性層が設けられる前記一方の面には、下層非磁性層と非磁性支持体との接着性の向上等を目的として、下塗り層（易接着層）が設けられてもよい。その際、下塗り層の厚さは０．０５〜０．３０μｍが好ましい。接着性向上等の効果が発現するために下塗り層の厚さは０．０５μｍ以上が好ましく、０．０５μｍ以上０．３０μｍ以下の厚さで十分な効果が得られる。
【００２４】
本発明において、テープのカッピングは、バックコート層中のニトロセルロース樹脂の硬化収縮によって主として発現する。カッピングの発現度合い（カッピング値）は、バックコート層中のニトロセルロース樹脂の含有量によって調整されるが、非磁性支持体の一方の面上の下層非磁性層、上層磁性層及び必要に応じて設けられる下塗り層の各層の厚さの総和と、非磁性支持体の他方の面上のバックコート層の厚さとのバランスによっても調整されることを考慮すべきである。
【００２５】
例えば、下層非磁性層、上層磁性層及び必要に応じて設けられる下塗り層の各層の厚さの総和がある値のとき、バックコート層を厚くすれば、磁性層側が凸となるカッピングの発現はより強くなり、一方、バックコート層を薄くすれば、磁性層側が凸となるカッピングの発現はより弱くなる。例えば、バックコート層がある値のとき、下層非磁性層、上層磁性層及び必要に応じて設けられる下塗り層の各層の厚さの総和を薄くすれば、磁性層側が凸となるカッピングの発現はより強くなり、一方、前記各層の厚さの総和を厚くすれば、磁性層側が凸となるカッピングの発現はより弱くなる。
【００２６】
磁気記録媒体の設計において、所定のカッピング値とするために、各層の厚さによる調整を考慮するとよい。下層非磁性層、上層磁性層及び必要に応じて設けられる下塗り層の内では、下層非磁性層の厚さが最も大きく、従って、各層の厚さによる調整は、主として、下層非磁性層の厚さとバックコート層の厚さとを考慮して行うとよい。
【００２７】
［下層非磁性層］
下層非磁性層は、カーボンブラック、カーボンブラック以外の非磁性無機粉末、及び結合剤樹脂材料を少なくとも含む。
【００２８】
下層非磁性層に含まれるカーボンブラックとしては、ゴム用ファーネスブラック、ゴム用サーマルブラック、カラー用ブラック、アセチレンブラック等を用いることができる。比表面積は５〜６００ｍ2 ／ｇ、ＤＢＰ吸油量は３０〜４００ｍｌ／１００ｇ、粒子径は１０〜１００ｎｍが好ましい。使用できるカーボンブラックは具体的には「カーボンブラック便覧」、カーボンブラック協会編を参考にすることができる。
【００２９】
カーボンブラックの配合量は、下層非磁性層において５〜３０質量％、好ましくは１０〜２５質量％である。
【００３０】
下層非磁性層に含まれるカーボンブラック以外の非磁性無機粉末としては、例えば、α−酸化鉄（α−Ｆｅ2 Ｏ3 ）、α−水酸化鉄（α−ＦｅＯ（ＯＨ））、ＣａＣＯ3 、酸化チタン、硫酸バリウム、α−Ａｌ2 Ｏ3 等の無機粉末が挙げられる。これらのうち、α酸化鉄、及びα水酸化鉄の少なくとも一方が含まれることが好ましい。また、α−酸化鉄、及びα−水酸化鉄は針状のものが好ましい。
【００３１】
カーボンブラックと前記カーボンブラック以外の非磁性無機粉末の配合比率は、質量比（カーボンブラック／カーボンブラック以外の非磁性無機粉末）で９５／５〜５／９５が好ましい。カーボンブラックの配合比率が５質量部を下回ると、表面電気抵抗に問題が生じることがある。カーボンブラック以外の非磁性無機粉末の配合比率が５質量部を下回ると、下層非磁性層の表面平滑性の悪化及び機械的強度の低下の可能性がある。下層非磁性層の表面平滑性の悪化は、上層磁性層の表面平滑性の悪化の原因となる。
【００３２】
下層非磁性層の結合剤樹脂材料として、熱可塑性樹脂、熱硬化性ないし反応型樹脂、放射線（電子線又は紫外線）硬化性樹脂等が、媒体の特性、工程条件に合わせて適宜組み合わせて選択されて使用される。これらのうち、電子線硬化性樹脂が好ましく、以下に示すような電子線線硬化性の塩化ビニル系共重合体及びポリウレタン樹脂の組み合わせが好ましい。
【００３３】
塩化ビニル系共重合体としては、塩化ビニル含有量５０〜９５質量％、特に５５〜９０質量％のものが好ましく、その平均重合度は１００〜５００程度であることが好ましい。特に塩化ビニルとエポキシ（グリシジル）基を含有する単量体との共重合体が好ましい。塩化ビニル系共重合体は、公知の手法により（メタ）アクリル系二重結合等を導入して電子線感応変性を行ったものである。
【００３４】
上記塩化ビニル系樹脂と併用するポリウレタン樹脂とは、ポリエステルポリオール及び／又はポリエーテルポリオール等のヒドロキシ基含有樹脂とポリイソシアネート含有化合物との反応により得られる樹脂の総称であって、数平均分子量5,000 〜200,000 程度で、Ｑ値（質量平均分子量／数平均分子量）１．５〜４程度のものである。ポリウレタン樹脂は、公知の手法により（メタ）アクリル系二重結合を導入して電子線感応変性を行ったものである。
【００３５】
塩化ビニル系共重合体及びポリウレタン樹脂に加えて、非磁性層において全結合剤の２０質量％以下の範囲で、公知の各種樹脂が含有されてもよい。
【００３６】
本発明においては、電子線硬化性結合剤樹脂の架橋率を向上させるために、架橋剤として電子線硬化性多官能モノマー、好ましくは多官能（メタ）アクリレートを用いることが好ましい。
【００３７】
多官能（メタ）アクリル系モノマーとしては、特に限定されるものではないが、例えば、エチレングリコールジ（メタ）アクリレート、ジエチレングリコールジ（メタ）アクリレート、ポリエチレングリコールジ（メタ）アクリレート、1,6-ヘキサングリコールジ（メタ）アクリレート、ペンタエリスリトールテトラ（メタ）アクリレート、トリメチロールプロパントリ（メタ）アクリレート、トリメチロールプロパンジ（メタ）アクリレート等が挙げられる。
【００３８】
また、多官能（メタ）アクリル系モノマーとして、次のようなジアクリレートアダクト体が好ましく用いられる。
イソホロンジイソシアネート（ＩＰＤＩ）の２つのイソシアネート基に、ヒドロキシプロピルアクリレート（ＨＰＡ）がヒドロキシ基を介してそれぞれ付加した構造のジアクリレートアダクト体（ＩＰＤＩ−２ＨＰＡ）；
イソホロンジイソシアネート（ＩＰＤＩ）の２つのイソシアネート基に、ヒドロキシエチルアクリレート（ＨＥＡ）がヒドロキシ基を介してそれぞれ付加した構造のジアクリレートアダクト体（ＩＰＤＩ−２ＨＥＡ）；
トリレン  ２，４−ジイソシアネート（ＴＤＩ）の２つのイソシアネート基に、ヒドロキシプロピルアクリレート（ＨＰＡ）がヒドロキシ基を介してそれぞれ付加した構造のジアクリレートアダクト体（ＴＤＩ−２ＨＰＡ）。
【００３９】
電子線硬化性多官能モノマーは、向上された架橋率を得るために、電子線硬化性結合剤樹脂と電子線硬化性多官能モノマーの合計１００質量部に対して、１〜５０質量部、好ましくは５〜４０質量部使用するとよい。
【００４０】
下層非磁性層に用いる結合剤樹脂の含有量は、下層非磁性層中のカーボンブラックとカーボンブラック以外の前記非磁性無機粉末の合計１００質量部に対し、好ましくは１０〜１００質量部、より好ましくは１２〜３０質量部である。結合剤の含有量が少なすぎると、下層非磁性層における結合剤樹脂の比率が低下し、十分な塗膜強度が得られない。結合剤の含有量が多すぎると、テープ媒体の場合にテープ幅方向の湾曲が強く起きやすく、ヘッドとの接触が悪くなる傾向にある。
【００４１】
下層非磁性層には必要に応じて潤滑剤を含有することが好ましい。潤滑剤としては、飽和、不飽和に関わらず、ステアリン酸、ミリスチン酸等の脂肪酸、ブチルステアレート、ブチルパルミテート等の脂肪酸エステル、糖類など公知のものを、単独であるいは２種以上混合して用いることができ、融点の異なる脂肪酸を２種以上混合し用いることや、融点の異なる脂肪酸エステルを２種以上混合し用いることも好ましい。これは、磁気記録媒体の使用される、あらゆる温度環境に応じた潤滑剤を、媒体表面に持続して供給する必要があるからである。
【００４２】
下層非磁性層の潤滑剤の含有量は、目的に応じ適宜調整すればよいが、下層非磁性層中のカーボンブラックとカーボンブラック以外の前記非磁性無機粉末の合計質量に対し、１〜２０質量％が好ましい。
【００４３】
下層非磁性層形成用の塗料は、公知の方法で、上記各成分に有機溶剤を加えて、混合、攪拌、混練、分散等を行い調製する。用いる有機溶剤は特に制限はなく、メチルエチルケトン（ＭＥＫ）、メチルイソブチルケトン、シクロヘキサノン等のケトン系溶剤や、トルエン等の芳香族系溶剤などの各種溶媒の１種又は２種以上を、適宜選択して用いればよい。有機溶剤の添加量は、カーボンブラック、カーボンブラック以外の各種無機粉末等、結合剤樹脂及び多官能モノマーの合計量１００質量部に対し１００〜９００質量部程度とすればよい。
【００４４】
下層非磁性層の厚さは、通常０．３〜２．５μｍ、好ましくは０．５〜２．０μｍである。非磁性層が薄すぎると、非磁性支持体の表面粗さの影響を受けやすくなり、その結果、非磁性層の表面平滑性が悪化して磁性層の表面平滑性も悪化しやすくなり、電磁変換特性が低下する傾向にある。また、光透過率が高くなるので、媒体端を光透過率の変化により検出する場合に問題となる。一方、非磁性層をある程度以上厚くしても性能は向上しない。
【００４５】
［上層磁性層］
上層磁性層は、少なくとも強磁性粉末及び結合剤樹脂材料を含有する。
【００４６】
本発明において、強磁性粉末としては、金属磁性粉末又は六方晶形板状微粉末を用いることが好ましい。金属磁性粉末としては、保磁力Ｈｃが１１８．５〜２７８．５ｋＡ／ｍ（１５００〜３５００Ｏｅ）、飽和磁化σｓが７０〜１６０Ａｍ2/ｋｇ（ｅｍｕ／ｇ）、平均長軸長が０．０３〜０．１μｍ、平均短軸長が８〜２０ｎｍ、アスペクト比が１．２〜２０であることが好ましい。また、金属磁性粉末を用いて作製した媒体のＨｃは１１８．５〜２７８．５ｋＡ／ｍ（１５００〜３５００Ｏｅ）が好ましい。六方晶形板状微粉末としては、保磁力Ｈｃが７９．６〜２７８．５ｋＡ／ｍ（１０００〜３５００Ｏｅ）、飽和磁化σｓが４０〜７０Ａｍ2/ｋｇ（ｅｍｕ／ｇ）、平均板粒径が１５〜８０ｎｍ、板比が２〜７であることが好ましい。また、六方晶形板状微粉末を用いて作製した媒体のＨｃは９４．８〜３１８．３ｋＡ／ｍ（１２００〜４０００Ｏｅ）が好ましい。
【００４７】
強磁性粉末は、磁性層を基準として７０〜９０質量％程度含まれていればよい。強磁性粉末の含有量が多すぎると、結合剤の含有量が減少するためカレンダー加工による表面平滑性が悪化しやすくなり、一方、強磁性粉末の含有量が少なすぎると、高い再生出力を得られない。
【００４８】
上層磁性層の結合剤樹脂材料として、特に制限なく、熱可塑性樹脂、熱硬化性ないし反応型樹脂、放射線（電子線又は紫外線）硬化性樹脂等が、媒体の特性、工程条件に合わせて適宜組み合わせて選択されて使用される。
【００４９】
上層磁性層に用いる結合剤樹脂の含有量は、強磁性粉末１００質量部に対し、好ましくは５〜４０質量部、特に好ましくは１０〜３０質量部である。結合剤の含有量が少なすぎると、磁性層の強度が低下し、走行耐久性が悪化しやすくなる。一方、結合剤の含有量が多すぎると、強磁性粉末の含有量が低下するため、電磁変換特性が低下する傾向にある。
【００５０】
さらに上層磁性層中には、磁性層の機械的強度を高めるためと、磁気ヘッドの目詰まりを防ぐために、例えばα−アルミナ（モース硬度９）等のモース硬度６以上の研磨材を含有させる。このような研磨材は通常、不定形状であり、磁気ヘッドの目詰まりを防ぎ、塗膜の強度を向上させる。
【００５１】
研磨材の平均粒径は、例えば０．０１〜０．２μｍであり、０．０５〜０．２μｍであることが好ましい。平均粒径が大きすぎると、磁性層表面からの突出量が大きくなって、電磁変換特性の低下、ドロップアウトの増加、ヘッド摩耗量の増大等を招く。平均粒径が小さすぎると、磁性層表面からの突出量が小さくなって、ヘッド目詰まりの防止効果が不十分となる。
【００５２】
平均粒径は、通常、透過型電子顕微鏡により測定する。研磨材の含有量は、強磁性粉末１００質量部に対し、３〜２５質量部、好ましくは５〜２０質量部含有すればよい。
また、磁性層中には、必要に応じ、界面活性剤等の分散剤、高級脂肪酸、脂肪酸エステル、シリコンオイル等の潤滑剤、その他の各種添加物を添加してもよい。
【００５３】
上層磁性層形成用の塗料は、公知の方法で、上記各成分に有機溶剤を加えて、混合、攪拌、混練、分散等を行い調製する。用いる有機溶剤は特に制限はなく、下層非磁性層に使用するものと同様のものが使用可能である。
【００５４】
上層磁性層の厚さは０．０３〜０．３０μｍ、更に好ましくは０．０５〜０．２５μｍとする。磁性層が厚すぎると、自己減磁損失や厚み損失が大きくなる。
【００５５】
上層磁性層表面の中心線平均粗さ（Ｒａ）は、好ましくは１．０〜５．０ｎｍ、より好ましくは１．０〜４．０ｎｍとする。Ｒａが１．０ｎｍ未満では表面が平滑すぎて、走行安定性が悪化して走行中のトラブルが生じやすくなる。一方、５．０ｎｍを越えると、磁性層表面が粗くなり、ＭＲ型ヘッドを用いた再生システムでは、再生出力等の電磁変換特性が劣化する。
【００５６】
［バックコート層］
本発明において、バックコート層は、カーボンブラック、カーボンブラック以外の非磁性無機粉末、リン酸エステルアミン塩、及び結合剤樹脂材料としてのニトロセルロース樹脂を少なくとも含み、０．３〜０．８μｍの厚さを有する。
【００５７】
バックコート層は、走行安定性の改善や磁性層の帯電防止等のために設けられるものである。バックコート層表面はテープ巻回状態において磁性層表面と接するので、磁性層表面の平滑性を維持するためには、バックコート層表面の平滑性及び走行耐久性を高める必要がある。また、バックコート層には、テープの幅方向断面において磁性層側が凸、バックコート層側が凹になるようにテープの形状を維持する機能（いわゆるカッピング特性）も要求される。
【００５８】
従来、バックコート層は、例えば、カーボンブラック、カーボンブラック以外の非磁性無機粉末、及び結合剤樹脂を含むバックコート層用塗料を非磁性支持体裏面に塗布することにより形成されていた。
【００５９】
近年の磁気記録媒体の高容量化に伴い、磁性層表面の平滑性を向上させるため、磁性層を設けるべき非磁性支持体のおもて面の平滑化は進められている。しかしながら、非磁性支持体の裏面の突起は、塗布工程における安定搬送を維持するために、従来どおり残されているのが現状である。
【００６０】
従って、バックコート層を薄膜化すると、非磁性支持体裏面の突起が薄膜化されたバックコート層表面から突き出したり、あるいは、バックコート層表面から突き出すことはなくても、非磁性支持体裏面の突起が薄膜化されたバックコート層表面を粗くしてしまう。塗布形成されたバックコート層の表面平滑性が悪化すると、テープ巻回状態においてバックコート層の表面凸凹が磁性層表面に転写され磁性層表面の平滑性が低下し、その結果、エラーレートが悪化する。この弊害をなくすために、バックコート層の厚さは０．３μｍ以上必要である。
【００６１】
熱硬化性樹脂であるニトロセルロース樹脂は硬化収縮度合いが大きく、バックコート層塗膜の収縮が顕著となり、カッピング特性が強く現れる傾向にある。バックコート層の厚さを０．３μｍ以上とすると、カッピング特性が強く現れすぎ、磁気テープとしては不適である。このように、結合剤樹脂材料としてのニトロセルロース樹脂を用いた場合、バックコート層による適正なカッピング特性の発現と、バックコート層の表面平滑性の向上とを両立させることができない。
【００６２】
そこで、本発明においては、バックコート層による適正なカッピング特性の発現と、バックコート層の表面平滑性の向上とを両立させるために、バックコート層用塗料にリン酸エステルアミン塩を含有させる。
【００６３】
バックコート層に含まれるカーボンブラックとしては、下層非磁性層の項で説明したのと同様のカーボンブラックを用いることができる。バックコート層には、走行安定性のために、比較的大きな粒子径５０〜１５０ｎｍを有するカーボンブラックと、比較的小さな粒子径１３〜３０ｎｍを有するカーボンブラックとを併用することが好ましい。この場合、比較的大きな粒子径のカーボンブラックと、比較的小さな粒子径のカーボンブラックとの割合は、質量比として、（大きな粒子径のカーボンブラック）／（小さな粒子径のカーボンブラック）＝５／９５〜２０／８０程度とするとよい。
【００６４】
カーボンブラックの配合量は、バックコート層を基準として３０〜８０質量％、好ましくは３５〜７０質量％である。
【００６５】
バックコート層には、前記カーボンブラック以外に、機械的強度をコントロールするために、各種非磁性無機粉末を用いる。無機粉末として例えば、α−Ｆｅ2 Ｏ3 、ＣａＣＯ3 、酸化チタン、硫酸バリウム、α−Ａｌ2 Ｏ3 等が挙げられる。
【００６６】
カーボンブラックと前記カーボンブラック以外の非磁性無機粉末の配合比率は、質量比（カーボンブラック／カーボンブラック以外の非磁性無機粉末）で７０／３０〜９５／５が好ましい。カーボンブラックの配合比率が７０質量部を下回ると、バックコート層の表面電気抵抗が高くなり、ゴミや埃の付着が起こりやすく、また光透過率が大きくなり、テープドライブ走行時にテープ終端検知の誤作動を起こすことがある。
【００６７】
本発明において、バックコート層の結合剤樹脂材料としてニトロセルロース樹脂を用いる。上述したように、ニトロセルロース樹脂は硬化収縮度合いが大きく、バックコート層塗膜の収縮が顕著となり、カッピング特性が強く発現する。また、ニトロセルロース樹脂は、バックコート層の強度を高めて走行耐久性を高めるために好ましい。さらに、ニトロセルロース樹脂は、テープ巻回状態におけるバックコート層表面と磁性層表面との接着を防ぐためにも好ましい。
【００６８】
本発明で用いるニトロセルロースは、特に制限はなく、公知の方法により製造されるニトロセルロースを用いることができる。ニトロセルロースの例としては、ＪＩＳ  Ｋ−６７０３で規定される粘度型が２秒〜１／１６秒程度の重合度のものが好ましく、例えば旭化成工業（株）製のＢＴＨ−２、ＢＴＨ−１、ＢＴＨ−１／２、ＢＴＨ−１／４、ＢＴＨ−１／８、ＢＴ−ＳＬ；  ＳＮＰＥ（仏）製のＨＩＧ２、ＨＩＧ１、ＨＩＧ１／２、ＨＩＧ１／４、ＨＩＧ１／８、ＨＩＧ１／１６；  ダイセル化学工業（株）製のＲＳ２、ＲＳ１、ＲＳ１／２、ＲＳ１／４、ＲＳ１／８、ＲＳ１／１６なとが挙げられる。ニトロセルロースの形態は、有機溶剤含有ペレツト、有機溶剤溶液、有機溶剤含有粉末等のいずれでもよい。
【００６９】
バックコート層に用いるニトロセルロース樹脂の含有量は、カーボンブラック及び前記カーボンブラック以外の非磁性無機粉末の合計１００質量部に対して、好ましくは５０〜２００質量部、特に好ましくは７０〜１５０質量部である。ニトロセルロース樹脂の含有量が少なすぎると、バックコート層の強度が低下し、走行耐久性が悪化しやすくなる。また、カッピング特性の発現が少ない。一方、ニトロセルロース樹脂の含有量が多すぎると、カーボンブラックやカーボンブラック以外の非磁性無機粉末の含有量が低下するため、機械的強度が低下し、光透過率が増加する傾向にある。また、バックコート層の厚さが０．８μｍ以下の場合でも、カッピング特性が強く発現しすぎる傾向にある。
【００７０】
本発明において、バックコート層の結合剤樹脂材料としてニトロセルロース樹脂以外の他の樹脂を、本発明の効果を損なわない程度の量で用いてもよい。他の樹脂の含有量は、ニトロセルロース樹脂との合計量として、カーボンブラック及び前記カーボンブラック以外の非磁性無機粉末の合計１００質量部に対して、２００質量部以下とすべきである。結合剤樹脂材料として、特に制限なく、熱可塑性樹脂、熱硬化性ないし反応型樹脂、放射線（電子線又は紫外線）硬化性樹脂等が、媒体の特性、工程条件に合わせて適宜組み合わせて選択されて使用される。電子線硬化性樹脂も好ましく用いられるが、熱硬化性樹脂も好ましく用いられる。熱硬化性樹脂としては、ポリウレタン樹脂が好ましく用いられる。
【００７１】
バックコート層に用いるリン酸エステルアミン塩は、一般的に、
Ｒ21−ＯＰＯ3 - ＨＮ+ （Ｒ22）（Ｒ23）（Ｒ24）
で表される。ここで、Ｒ21、Ｒ22、Ｒ23、及びＲ24は、同一でも異なっていてもよく、ポリマー鎖、又は、直鎖状又は分岐状のアルキル基を表す。ポリマー鎖としては、ポリエーテル、ポリエステル、ポリエーテルエステル等が挙げられる。
【００７２】
バックコート層用塗料にリン酸エステルアミン塩を含有させることにより、ニトロセルロース樹脂の硬化収縮を緩和し、カッピング特性の発現をある程度抑制する。そのため、非磁性支持体裏面の突起の隠蔽に十分な０．３〜０．８μｍの厚さでバックコート層を設けることが可能となる。その結果、ニトロセルロース樹脂を用いたバックコート層による適正なカッピング特性の発現と、バックコート層の表面平滑性の向上との両立が達成される。
【００７３】
リン酸エステルアミン塩の添加により、バックコート層塗膜におけるニトロセルロース樹脂の硬化収縮を緩和する理由は次のように考えられる。
【００７４】
すなわち、リン酸エステルアミン塩が、カーボンブラックあるいは前記カーボンブラック以外の非磁性無機粉末の表面に吸着し、バックコート層用塗料中においてリン酸エステルアミン塩が均一に分散される。このバックコート層用塗料を塗布することにより形成されたバックコート層塗膜においても、リン酸エステルアミン塩がニトロセルロース樹脂の間に均一に分散されており、そのため、硬化工程において、ニトロセルロース樹脂同士の硬化収縮が緩和されるものと考えられる。
【００７５】
リン酸エステルアミン塩は、重量平均分子量１００００〜５００００を有するものが好ましい。バックコート層に含まれるカーボンブラックの表面状態については、極性／無極性の比率として考えると、通常、無極性面が大半を占めている。このような無極性面を有するカーボンブラックの表面に吸着し、リン酸エステルアミン塩が吸着したカーボンブラックを良好に分散し、塗膜の硬化収縮を緩和するためには、比較的高分子量を有する分散剤が適している。そのため、リン酸エステルアミン塩は、前記の重量平均分子量を有するものが好ましい。重量平均分子量が１００００よりも小さいと、含有するアミン塩の極性が強く発現し、結果として分散性が低下する傾向がある。重量平均分子量が５００００よりも大きいと、逆に、含有するアミン塩の極性が発現しにくいため、結果として分散性が低下する傾向がある。リン酸エステルアミン塩は、重量平均分子量２００００〜４００００を有するものがより好ましい。
【００７６】
リン酸エステルアミン塩は、酸価１０〜５０ＫＯＨｍｇ／ｇ及びアミン価１０〜５０ＫＯＨｍｇ／ｇを有するものが好ましく、さらに、前記酸価及びアミン価の範囲内において、酸価の値よりも大きいアミン価の値を有するものがより好ましい。バックコート層に含まれるカーボンブラックの表面状態については、上記のとおりほとんどが無極性面であるが、僅かに存在する極性面において、酸性／塩基性の比率として考えると、通常、酸性面及び塩基性面がほぼ同比率の状態から、僅かに酸性面が塩基性面よりも高い比率の状態となっている。従って、このような表面性状を有するカーボンブラックの表面に吸着し、リン酸エステルアミン塩が吸着したカーボンブラックを良好に分散し、塗膜の硬化収縮を緩和するためには、リン酸エステルアミン塩は、酸価及びアミン価のバランスのとれた即ち前記の酸価１０〜５０ＫＯＨｍｇ／ｇ及びアミン価１０〜５０ＫＯＨｍｇ／ｇを有するものが好ましく、前記酸価及びアミン価の範囲内において、酸価の値よりも大きいアミン価の値を有するものがより好ましい。リン酸エステルアミン塩は、酸価１０〜３０ＫＯＨｍｇ／ｇ及びアミン価２０〜４０ＫＯＨｍｇ／ｇを有するものがより好ましい。
【００７７】
なお、酸価とは、物質の遊離酸含量の尺度であり、物質（固形分）１ｇ中の酸性基を中和するのに必要な水酸化カリウムのｍｇ数で表される。指示薬としては一般的にフェノールフタレインが用いられる。アミン価とは、物質の遊離塩基含量の尺度であり、物質（固形分）１ｇ中の塩基性基を、濃度既知の酸性溶液（例えば硫酸など）を加えて弱酸性とし、改めて酸性基を水酸化カリウムにて中和（逆滴定）した後、求められた遊離塩基含量（アミン量）のモル数を水酸化カリウムのｍｇ数に換算した値で表される。指示薬としては一般的にフェノールフタレインが用いられる。
【００７８】
リン酸エステルアミン塩の配合量としては、バックコート層において、バックコート層を構成するカーボンブラック及び前記カーボンブラック以外の非磁性無機粉末の合計１００質量部に対して、リン酸エステルアミン塩１〜８質量部が好ましく、２〜６質量部がより好ましい。リン酸エステルアミン塩が１質量部よりも少ないと、バックコート層用塗料のカーボンブラック表面への吸着・分散効果が不十分で、塗膜の硬化収縮の緩和効果は得られにくく、一方、８質量部よりも多く用いても分散効果、及び塗膜の硬化収縮の緩和効果がさらに向上する訳ではない。
【００７９】
リン酸エステルアミン塩の具体例としては、ＤＡ−３２５（楠本化成（株）製）等が挙げられる。リン酸エステルアミン塩は、１種のみを用いてもよく、２種以上を併用してもよい。
【００８０】
以上のように、バックコート層用塗料において、結合剤樹脂材料としてのニトロセルロース樹脂を用いて、且つリン酸エステルアミン塩を含有させることによって、カーボンブラックとして比較的大きな粒子径のカーボンブラックと比較的小さな粒子径のカーボンブラックとを併用した場合であっても、バックコート層用塗料の分散性を維持し、塗膜の硬化収縮を緩和し、カッピング特性の発現を適性な程度とする。その結果、非磁性支持体裏面の突起の隠蔽に十分な０．３〜０．８μｍの厚さでバックコート層を設けることができ、適正なカッピング特性の発現と、バックコート層の表面平滑性の向上との両立が達成される。
【００８１】
バックコート層形成用の塗料は、公知の方法で、上記各成分に有機溶剤を加えて、混合、攪拌、混練、分散等を行い調製する。用いる有機溶剤は特に制限はなく、下層非磁性層に使用するものと同様のものが使用可能である。
【００８２】
バックコート層の厚さ（カレンダー加工後）は、０．３〜０．８μｍ、好ましくは０．４〜０．６μｍである。バックコート層を０．８μｍよりも厚くすることは、磁気記録媒体の全厚が大きくなり、またカッピングが強くなりすぎるという観点から避けるべきであり、また、０．８μｍよりも厚くしても性能は向上しない。一方、前述したように、非磁性支持体裏面の突起を隠蔽し、良好な表面平滑性を得るために、バックコート層の厚さは０．３μｍ以上必要である。
【００８３】
バックコート層表面の中心線平均粗さ（Ｒａ）は、好ましくは５〜２２ｎｍ、より好ましくは５〜２０ｎｍとする。Ｒａが５ｎｍ未満では表面が平滑すぎ、一方、２２ｎｍを越えると、表面が粗すぎて凸凹が磁性層表面に転写するので好ましくない。また、バックコート層表面の中心線十点平均粗さ（Ｒｚ）は、好ましくは５０〜１５０ｎｍ、より好ましくは５０〜１２０ｎｍとする。
【００８４】
［非磁性支持体］
非磁性支持体として用いる材料には特に制限はなく、目的に応じて各種可撓性材料、各種剛性材料から選択し、各種規格に応じてテープ状などの所定形状及び寸法とすればよい。例えば、可撓性材料としては、ポリエチレンテレフタレート（ＰＥＴ）、ポリエチレンナフタレート（ＰＥＮ）等のポリエステル類、ポリプロピレン等のポリオレフィン類、ポリアミド（ＰＡ）、ポリイミド（ＰＩ）、ポリアミドイミド（ＰＡＩ）、ポリカーボネートなどの各種樹脂が挙げられる。非磁性支持体として、ＰＥＮ、ＰＡ、ＰＩ、及びＰＡＩから選ばれる樹脂製のフィルムが好ましい。
【００８５】
これら非磁性支持体の厚さは２．０〜６．０μｍであることが好ましい。次に説明するように、磁気記録媒体の全厚さは４．０〜７．０μｍの範囲とすることがよいが、非磁性支持体が６．０μｍよりも厚くなると、各層の設計を考慮すると、媒体の全厚さが７．０μｍを超える場合がある。一方、４．０μｍ以上の媒体の全厚さのためには、非磁性支持体の厚さは２．０μｍ以上とすることがよい。
【００８６】
［磁気記録媒体の製造］
本発明において、調製された各非磁性層形成用塗料、磁性層形成用塗料、バックコート層形成用塗料を用いて、塗布、乾燥、カレンダー、硬化等により、それぞれの塗膜（塗層）を形成し、磁気記録媒体を製造する。
【００８７】
磁気記録媒体の全厚さは４．０〜７．０μｍの範囲とすることがよい。磁気記録媒体が７．０μｍよりも厚くなると、テープ１巻あたりのテープ長さを長くすることができず、テープ１巻あたりの高容量化に支障をきたす。一方、磁気記録媒体の剛性を確保して、ドライブ走行中の安定性を得るために、４．０μｍ以上の厚さが好ましい。
【００８８】
本発明において、下層非磁性層及び上層磁性層は、いわゆるウェット・オン・ドライ塗布方式によって形成することが好ましい。しかしながら、ウェット・オン・ウェット塗布方式によって形成してもよい。ウェット・オン・ドライ塗布方式の場合には、まず、非磁性支持体の一方の面上に、非磁性層用塗料を塗布、乾燥し、必要に応じてカレンダー処理を行い、未硬化の下層非磁性層を得る。その後、未硬化の下層非磁性層を硬化させる。下層非磁性層の結合剤樹脂材料として電子線硬化性樹脂を用いた場合には、電子線照射を行い下層非磁性層を硬化させる。次に、硬化された下層非磁性層上に磁性層用塗料を塗布、配向、乾燥して、上層磁性層を形成する。バックコート層の形成の順序は任意であり、すなわち、下層非磁性層の形成前、下層非磁性層の形成後であり上層磁性層の形成前、上層磁性層の形成後のいずれであってもよい。
【００８９】
塗布方法としては、グラビアコート、リバースロールコート、ダイノズルコート、バーコート等の公知の種々の塗布手段を用いることができる。
【実施例】
【００９０】
以下に実施例を挙げて本発明をさらに具体的に説明するが、本発明はこれら実施例に限定されるものではない。
【００９１】
［実施例１〜８及び比較例１〜４］
（非磁性層用塗料の調製）
非磁性粉末  針状α−Ｆｅ2 Ｏ3                             ８０．０質量部
（平均長軸長：０．１μｍ、結晶子径：１２ｎｍ）
非磁性粉末  カーボンブラック                              ２０．０質量部
（三菱化学（株）製  商品名：＃９５０Ｂ、平均粒径：１７ｎｍ、ＢＥＴ比表面積：２５０ｍ2 ／ｇ、ＤＢＰ吸油量：７０ｍｌ／１００ｇ、ｐＨ：８）
電子線硬化型結合剤  電子線硬化性塩化ビニル樹脂            １２．０質量部
（東洋紡績（株）製  商品名：ＴＢ−０２４６、（固形分）塩化ビニル−エポキシ含有モノマー共重合体、平均重合度：３１０、過硫酸カリ使用Ｓ含有量：０．６％（質量百分率）、２−イソシアネートエチルメタクリレート（ＭＯＩ）を使用して日本ゼオン（株）製  ＭＲ１１０をアクリル変性したもの、アクリル含有量：６モル／１モル）
電子線硬化型結合剤  電子線硬化性ポリウレタン樹脂          １０．０質量部
（東洋紡績（株）製  商品名：ＴＢ−０２１６、（固形分）ヒドロキシ含有アクリル化合物−ホスホン酸基含有リン化合物−ヒドロキシ含有ポリエステルポリオール、平均分子量：１３，０００、Ｐ含有量：０．２％（質量百分率）、アクリル含有量：８モル／１モル）
分散剤  リン酸エステル                                      １．０質量部
（東邦化学工業（株）製  商品名：ＲＥ−６１０）
研磨材  α−アルミナ                                        ５．０質量部
（住友化学（株）製  商品名：ＨＩＴ６０Ａ、平均粒径：０．１８μｍ）
ＮＶ（固形分濃度）＝３３％（質量百分率）
【００９２】
上記の材料をニーダーで混練した後、０．８ｍｍのジルコニアビーズを充填率８０％（空隙率５０ｖｏｌ％）で充填した横型のピンミルによって分散した。その後、さらに、下記潤滑剤材料：
潤滑剤  脂肪酸                                            １．０質量部
（日本油脂（株）製  商品名：ＮＡＡ１８０）
潤滑剤  脂肪酸アマイド                                    ０．５質量部
（花王（株）製  商品名：脂肪酸アマイドＳ）
潤滑剤  脂肪酸エステル                                    １．５質量部
（日光ケミカルズ（株）製  商品名：ＮＩＫＫＯＬＢＳ）
を添加して、
ＮＶ（固形分濃度）＝２５％（質量百分率）
溶剤比率  ＭＥＫ／トルエン／シクロヘキサン＝２／２／１（質量比）
となるように希釈した後、分散を行った。続いて、得られた塗料をさらに絶対濾過精度３．０μｍのフィルターで濾過して、非磁性塗料を作製した。
【００９３】
次いで、作製した非磁性塗料に熱硬化剤（日本ポリウレタン工業（株）製  コロネートＬ）０．２質量部を添加混合した後、さらに絶対濾過精度１．０μｍのフィルターで濾過して、本実施例で用いる非磁性層用塗料を作製した。
【００９４】
（磁性層用塗料の調製）
強磁性粉末  Ｆｅ系針状強磁性粉末                      １００．０質量部
（Ｆｅ／Ｃｏ／Ａｌ／Ｙ＝１００／２０／３／１０（原子比）、Ｈｃ：１８０ｋＡ／ｍ、σｓ：１３５Ａｍ2 ／ｋｇ、ＢＥＴ比表面積値：５５ｍ2 ／ｇ、平均長軸長：０．０９μｍ）
結合剤  塩化ビニル共重合体                              １０．０質量部
（日本ゼオン（株）製  商品名：ＭＲ１１０）
結合剤  ポリエステルポリウレタン                          ６．０質量部
（東洋紡績（株）製  商品名：ＵＲ８３００）
分散剤  リン酸系界面活性剤                                ３．０質量部
（東邦化学工業（株）製、商品名：ＲＥ６１０）
研磨材  α−アルミナ                                    １０．０質量部
（住友化学（株）製  商品名：ＨＩＴ６０Ａ、平均粒径：０．１８μｍ）
ＮＶ（固形分濃度）＝３０％（質量百分率）
溶剤比率  ＭＥＫ／トルエン／シクロヘキサノン＝４／４／２（質量比）
【００９５】
上記の材料をニーダーで混練した後、前分散として、０．８ｍｍのジルコニアビーズを充填率８０％（空隙率５０ｖｏｌ％）で充填した横型のピンミルによって分散した。次いで、
ＮＶ（固形分濃度）＝１５％（質量百分率）
溶剤比率  ＭＥＫ／トルエン／シクロヘキサン＝２２．５／２２．５／５５（質量比）
となるように希釈してから、仕上げ分散を行った。続いて、塗布直前、得られた塗料に熱硬化剤（日本ポリウレタン工業（株）製  コロネートＬ）１０質量部を添加混合した後、さらに絶対濾過精度１．０μｍのフィルターで濾過して、磁性層用塗料を作製した。
【００９６】
（バックコート層用塗料の調製）
カーボンブラック                                            ７５質量部
（キャボット社製  商品名：ＢＰ−８８０、平均粒径１７ｎｍ、ＢＥＴ比表面積２１０ｍ2 ／ｇ）
カーボンブラック                                            １０質量部
（キャボット社製  商品名：ＢＰ−１３０、平均粒径７５ｎｍ、ＤＢＰ吸油量６９ｍｌ／１００ｇ、ＢＥＴ比表面積２５ｍ2 ／ｇ）
硫酸バリウム                                                １５質量部
（堺化学工業（株）製  バリファインＢＦ−２０、平均粒径３０ｎｍ）
ニトロセルロース                                            ５０質量部
（旭化成工業（株）製  商品名：ＢＴＨ１／２）
ポリウレタン樹脂                                            ４０質量部
（東洋紡績（株）製  商品名：ＵＲ−８３００、スルホン酸Ｎａ含有）
分散剤：カルボン酸アミン塩                                    ８質量部
（楠本化成（株）製  商品名：ＤＡ−７３００）
リン酸エステルアミン塩                              表１に示した質量部
（楠本化成（株）製  商品名：ＤＡ−３２５）
メチルエチルケトンＭＥＫ                                  ２００質量部
トルエン                                                  ２００質量部
シクロヘキサノン                                          １７０質量部
【００９７】
リン酸エステルアミン塩：
楠本化成（株）製  商品名：ＤＡ−３２５、酸価１４ＫＯＨｍｇ／ｇ、アミン価２０ＫＯＨｍｇ／ｇ、重量平均分子量２００００〜３５０００
【００９８】
リン酸エステルアミン塩については、実施例１〜８及び比較例１〜４において、上記のリン酸エステルアミン塩を、表１に示した種類及び質量部に従って添加した。
【００９９】
上記組成物をニーダーによって十分に混練した後、サンドグラインドミルによって５時間分散を行った。その後に組成物に下記材料を投入して、さらに１時間サンドグラインドミルによって分散を行った。
メチルエチルケトン                                        ３５０質量部
トルエン                                                  ３５０質量部
シクロヘキサノン                                          １００質量部
【０１００】
以上のようにしてバックコート層用塗料（Ｉ）を作製した。
【０１０１】
作製されたバックコート層用塗料（Ｉ）に、塗布直前に熱硬化剤（日本ポリウレタン工業（株）製  コロネートＬ）を１５質量部添加混合して、得られた塗料をさらに絶対濾過精度１．０μｍのフィルターで濾過して、実施例１〜８及び比較例１〜４で用いる各最終バックコート層用塗料とした。  
【０１０２】
（非磁性層形成工程）
厚さ５．０μｍのデュアル横テンサタイプのＰＥＮ製ベースフィルムを用いた。このＰＥＮフィルムの各表面の中心線平均粗さ（Ｒａ）、中心線十点平均粗さ（Ｒｚ）は、次のとおりであった。
磁性層側とされる表面：
Ｒａ：５．０ｎｍ，Ｒｚ：８０ｎｍ
バックコート層側とされる表面：
Ｒａ：１０．０ｎｍ，Ｒｚ：２００ｎｍ
【０１０３】
上記ＰＥＮベースフィルムの磁性層側表面上に、カレンダー加工後の厚さが１．０μｍになるように、非磁性層用塗料をノズルにより押し出し塗布法で塗布して、乾燥した。その後、プラスチックロールと金属ロールとを組み合わせたカレンダーによって、ニップ数４回、加工温度１００℃、線圧３５００Ｎ／ｃｍ、速度１５０ｍ／分で加工を行い、さらに、４．０Ｍｒａｄの照射量で電子線照射を行い、非磁性層を形成した。
【０１０４】
（磁性層形成工程）
上記のようにして形成した非磁性層上に、磁性層用塗料を、加工後の厚さが０．１０μｍになるようにノズルで塗布した後、配向処理と乾燥処理とを実施した。その後、プラスチックロールと金属ロールとを組み合わせたカレンダーによって、ニップ数４回、加工温度１００℃、線圧３５００Ｎ／ｃｍ、速度１５０ｍ／分で加工を行い、磁性層を形成した。
【０１０５】
（バックコート形成工程）
ＰＥＮベースフィルムのバックコート層側表面上に、各バックコート層用塗料を、加工後の厚さが表１に示した厚さになるようにノズルで塗布した後、乾燥処理を実施した。次いで、プラスチックロールと金属ロールとを組み合わせたカレンダーによって、ニップ数４回、加工温度９０℃、線圧２１００Ｎ／ｃｍ、速度１５０ｍ／分で加工を行い、バックコート層を形成した。
【０１０６】
このような一連の処理が完了したＰＥＮ製ベースフィルムを巻き取りロールに巻き取り、ロール状態で２４時間放置した後、６０℃で４８時間熱硬化を行い、次いで、１／２ｉｎｃｈ（＝１２．６５０ｍｍ）幅に裁断することにより、実施例１〜８及び比較例１〜４の各磁気テープのサンプルを作製した。
【０１０７】
［バックコート塗料及び磁気テープの評価］
実施例１〜８及び比較例１〜４の各磁気テープのサンプルについて、次の方法に従い、バックコート層表面粗さ、カッピング量、及びエラーレートに関する評価試験を実施した。
【０１０８】
（バックコート層表面粗さの測定）
ＪＩＳ  Ｂ  ０６０１−１９９４に基づいて、バックコート層の表面粗度Ｒａ（ｎｍ）、Ｒｚ（ｎｍ）を測定した。
Ｔａｌａｒ−Ｈｏｂｓｏｎ製  Ｔａｌｙｓｔｅｐを用いた。
カットオフフィルター  ３．３〜１６７μｍの範囲を測定した。
【０１０９】
（磁気テープのカッピング値の測定）
１／２ｉｎｃｈ幅テープを長さ２ｍに切り出した。常温環境にて、切り出したテープの一端を固定し、他端を鉛直方向に垂らし、その状態で２４時間放置した。その後、２ｍ長のテープのほぼ中央部分の５０ｃｍ長さを採取し、これをテープの凸面が上になるようにして水平台に載せた。光学顕微鏡を用いて、５０ｃｍ長テープの長さ方向の任意の５点において、水平台表面からテープの凸面の頂点までの高さを、焦点移動距離として０．０１ｍｍの精度にて測定した。
【０１１０】
このとき、磁性層面側が凸面となっている場合には、水平台表面から、テープの凸面の頂点までの高さをマイナスの値とし、逆に、バックコート層側が凸面となっている場合には、水平台表面から、テープの凸面の頂点までの高さをプラスの値とした。得られた５点の測定値について、最大値と最小値を除く３点の値の平均値を求め、この平均値を磁気テープのカッピング値とした。
【０１１１】
カッピング値は、マイナスの値（±０．００ｍｍ未満）、すなわち磁性層側が凸状となっていることが好ましく、−１．５０ｍｍ〜−０．１０ｍｍが好ましく、−１．２０ｍｍ〜−０．２０ｍｍがさらに好ましい。
【０１１２】
（磁気テープのエラーレートの測定）
カートリッジに組み込んだ各磁気テープのサンプルについて、ＨＰ（ヒューレットパッカード）社製ドライブ（製品名：Ｕｌｔｒｉｕｍ４６０ｅ）にてエラーレートを測定した。
測定にはＳＣＳＩ制御ソフトを使用し、テープのデータ領域開始位置よりランダムデータを約８Ｇｂｉｔ記録し、読み取った。その際、ＳＣＳＩ制御ソフトにより抽出された訂正可能なＣ１エラーの個数をｂｉｔに換算し、エラーレート（Ｃ１エラービット数／総書き込みビット数）とした。
【０１１３】
以上の結果を表１に示す。
表１における総合評価：
ＡＡ：非常に良好
Ａ：良好
Ｂ：良好ではない
【０１１４】
表１から、実施例１〜８で作製された各磁気テープサンプルは、バックコート層の表面平滑性及び磁気テープのカッピング特性に優れていた。そのため、特に実施例３〜６の各磁気テープサンプルについては、エラーレートが５．０×１０-8であり非常に良好な結果を示した。エラーレート：２．０×１０-7（実施例１）、１．３×１０-7（実施例２）、２．０×１０-7（実施例７）、１．３×１０-7（実施例８）。
【０１１５】
比較例１、２では、バックコート層の厚さが薄かったために、ＰＥＮベースフィルム裏面の突起を十分隠蔽することができず、各磁気テープサンプルは、バックコート層の表面平滑性に劣っていた。そのため、エラーレートは５．０×１０-6（比較例１）、１．０×１０-6（比較例２）と劣っていた。
【０１１６】
比較例３、４では、リン酸エステルアミン塩が用いられなかったために、バックコート層の厚さ０．３μｍにおいてカッピングが大きくなりすぎ、各磁気テープサンプルは、走行時に磁気ヘッドとの接触が不安定となった。そのため、エラーレートは５．０×１０-6（比較例３）、５．０×１０-5（比較例４）と劣っていた。
【０１１７】
【表１】
2008152872.tif 000002